(57)【要約】【課題】樹脂層からなる基部の表面にめっき層が形成される車両用成形品において、樹脂層とめっき層との密着性をさらに向上させる。【解決手段】樹脂からなる基部の表面にめっき層が形成される車両用成形品の製造方法であって、金属あるいは金属塩からなる粉体１０ａが混練された樹脂を成形することにより、基部とされる樹脂層１０を形成する樹脂層形成工程と、樹脂層１０の表面にめっき処理を施すことにより樹脂層１０の表面に露出した粉体１０ａと固着されためっき層を形成するめっき層形成工程とを有する。【選択図】図３
2016160459.tif 000002
【特許請求の範囲】
【請求項１】
樹脂からなる基部の表面にめっき層が形成される車両用成形品の製造方法であって、
金属あるいは金属塩からなる粉体が混練された樹脂を成形することにより、前記基部とされる樹脂層を形成する樹脂層形成工程と、
前記樹脂層の表面にめっき処理を施すことにより前記樹脂層の表面に露出した前記粉体と固着されためっき層を形成するめっき層形成工程と
を有することを特徴とする車両用成形品の製造方法。
【請求項２】
前記樹脂層形成工程にて、ニッケル塩からなる前記粉体が混練された樹脂を成形し、
前記めっき層形成工程にて、ニッケルめっき層を形成する
ことを特徴とする請求項１記載の車両用成形品の製造方法。
【請求項３】
前記めっき層形成工程にて、電気めっきにより前記樹脂層の表面にめっき層を形成することを特徴とする請求項１または２記載の車両用成形品の製造方法。
【請求項４】
樹脂からなる基部の表面にめっき層が形成された車両用成形品であって、
金属あるいは金属塩からなる粉体を含有する樹脂層と、
前記樹脂層の表面に形成されると共に前記樹脂層の表面に露出した前記粉体と固着されためっき層と
を備えることを特徴とする車両用成形品。
【発明の詳細な説明】
【技術分野】
【０００１】
本発明は、車両用成形品の製造方法及び車両用成形品に関するものである。
【背景技術】
【０００２】
例えば、車両のフロント、バックドア及びドアフレームには、特許文献１に示されているように、樹脂成形品が取り付けられている。このような樹脂成形品は、特許文献１に示すように、金型によって樹脂を成形することによって形成されている。また、このような樹脂成形品の表面には、例えば特許文献１や特許文献２に示すように、耐食性の向上や金属光沢の付与のためにめっき層を形成する場合がある。このようなめっき層は、樹脂成形品を基部として、その表面にめっき処理を行うことにより形成されている。
【先行技術文献】
【特許文献】
【０００３】
【特許文献１】特開平６−３９８６９号公報
【特許文献２】特開２００９−７４１６８号公報
【特許文献３】特開２００８−５０６５６号公報
【発明の概要】
【発明が解決しようとする課題】
【０００４】
ところで、樹脂からなる樹脂層に金属からなるめっき層を形成した場合、樹脂層とめっき層との密着性が悪く、めっき層が剥離しやすいという問題がある。このため、樹脂層としてＡＢＳ樹脂により形成し、その表面をクロム酸エッチング液でエッチング処理を行った後にめっき層を形成することが考えられる。ＡＢＳ樹脂からなる樹脂層をクロム酸エッチング液でエッチング処理を行うと、ＡＢＳ樹脂に含まれるブタジエンが酸化及び溶解し、樹脂層の表面に窪みが形成される。この窪みが形成された樹脂層にめっき処理を行うと、めっき層が樹脂層の窪みに入り込んだ状態で形成される。このようにめっき層が樹脂層の窪みに入り込むことによってアンカー効果が生じ、めっき層と樹脂層との密着性を向上させることができる。
【０００５】
しかしながら、クロム酸エッチング液によるエッチング処理を行うと、樹脂層の表面全体が荒れ、微細な凹凸が形成されてしまう。このように荒れた表面はめっき層と樹脂層との密着性を悪化させる。このため、クロム酸エッチング液によるエッチング処理を行う方法では、樹脂層の表面が荒れることによって樹脂層とめっき層との密着性が低下し、上述のアンカー効果による密着性の向上効果が薄れることになる。
【０００６】
本発明は、上述する問題点に鑑みてなされたもので、樹脂層からなる基部の表面にめっき層が形成される車両用成形品において、樹脂層とめっき層との密着性をさらに向上させることを目的とする。
【課題を解決するための手段】
【０００７】
本発明は、上記課題を解決するための手段として、以下の構成を採用する。
【０００８】
第１の発明は、樹脂からなる基部の表面にめっき層が形成される車両用成形品の製造方法であって、金属あるいは金属塩からなる粉体が混練された樹脂を成形することにより、上記基部とされる樹脂層を形成する樹脂層形成工程と、上記樹脂層の表面にめっき処理を施すことにより上記樹脂層の表面に露出した上記粉体と固着されためっき層を形成するめっき層形成工程とを有するという構成を採用する。
【０００９】
第２の発明は、上記第１の発明において、上記樹脂層形成工程にて、ニッケル塩からなる上記粉体が混練された樹脂を成形し、上記めっき層形成工程にて、ニッケルめっき層を形成するという構成を採用する。
【００１０】
第３の発明は、上記第１または第２の発明において、上記めっき層形成工程にて、電気めっきにより上記樹脂層の表面にめっき層を形成するという構成を採用する。
【００１１】
第４の発明は、樹脂からなる基部の表面にめっき層が形成された車両用成形品であって、金属あるいは金属塩からなる粉体を含有する樹脂層と、上記樹脂層の表面に形成されると共に上記樹脂層の表面に露出した上記粉体と固着されためっき層とを備えるという構成を採用する。
【発明の効果】
【００１２】
本発明によれば、樹脂層が金属あるいは金属塩からなる粉体を含有し、樹脂層の表面に形成されるめっき層が、樹脂層の表面に露出した粉体と固着されている。このようにめっき層が粉体と固着することによって、アンカー効果が生じ樹脂層とめっき層との密着性を向上させることができる。このような本発明によれば、クロム酸エッチング液を用いることなく、樹脂層とめっき層との密着性を高めることができるため、クロム酸エッチング液によって樹脂層の表面が荒れることを防止することができる。この結果、めっき層が粉体に固着することによって生じるアンカー効果による密着性の向上効果が、樹脂層の表面が荒れることによって生じる密着性の悪化によって低減することを防止することができる。したがって、本発明によれば、樹脂層からなる基部の表面にめっき層が形成される車両用成形品において、樹脂層とめっき層との密着性をさらに向上させることが可能となる。
【図面の簡単な説明】
【００１３】
【図１】本発明の一実施形態におけるフロント用外装パーツの概略構成を示す図であり、（ａ）が斜視図であり、（ｂ）が（ａ）のＡ−Ａ線断面図である。
【図２】本発明の一実施形態におけるフロント用外装パーツの本体部の断面構造を示す模式図である。
【図３】本発明の一実施形態におけるフロント用外装パーツの製造方法を説明するための工程を模式的に示す図である。
【発明を実施するための形態】
【００１４】
以下、図面を参照して、本発明に係る車両用成形品の製造方法及び車両用成形品の一実施形態について説明する。なお、以下の図面において、各部材を認識可能な大きさとするために、各部材の縮尺を適宜変更している。また、以下の実施形態では、本発明における車両用成形品がフロント用外装パーツである例について説明する。ただし、本発明における車両用成形品は、これに限定されるものではなく、フロントグリルやバックドアフィニッシャ等であっても良い。
【００１５】
図１は、本実施形態におけるフロント用外装パーツ１（車両用成形品）の概略構成を示す図であり、（ａ）が斜視図であり、（ｂ）が（ａ）のＡ−Ａ線断面図である。これらの図に示すように、本実施形態におけるフロント用外装パーツ１は、長尺状の部品であり、長手方向を水平にして車体のフロントに対して取り付けられる。このような本実施形態のフロント用外装パーツ１は、本体部２と、当該本体部２を車体Ｘ（図１（ｂ）参照）に接続する接続部３とを有している。
【００１６】
本体部２は、図１（ａ）及び図１（ｂ）に示すように、フロント用外装パーツ１を車体Ｘに対して取り付けた場合に、外部から視認できる部位である意匠部２ａと、外部から視認されない部位である当接部２ｂとに分けることができる。意匠部２ａは、図１（ｂ）に示すように、平板状の中央部２ａ１と、当該中央部２ａ１の両端（図１（ｂ）における上下両端）に接続されると共に中央部２ａ１から車体Ｘ側に屈曲するように設けられる端部２ａ２とを有しており、断面形状が略Ｕの字状とされている。
【００１７】
当接部２ｂは、意匠部２ａが有する２つの端部２ａ２のうち１つ（図１（ｂ）における下側の端部２ａ２）に対して、当該端部２ａ２を延長するように接続されている。この当接部２ｂの厚さは、意匠部２ａの端部２ａ２と略同一とされている。また当接部２ｂの長さは、フロント用外装パーツ１の全長と一致する長さとされている。この当接部２ｂは、フロント用外装パーツ１を車体Ｘに対して取り付けた場合に、車体Ｘに対して当接する部位であり、車体Ｘに被覆されることによって外部から視認することできない。
【００１８】
このような意匠部２ａと当接部２ｂとからなる本体部２の表面は、めっき処理が施される。本体部２の表面に対してめっき処理が施されることによって、外部から視認される領域に金属光沢が付与される。これによって、本実施形態のフロント用外装パーツ１が取り付けられた車両の外観デザインが向上される。
【００１９】
接続部３は、意匠部２ａの中央部２ａ１の裏面より車体Ｘ側に延在するプレート状の部位である。この接続部３は、本体部２の長手方向に複数設けられている。これらの接続部３は、車体Ｘに対して固定される部位であり、本体部２を車体Ｘに対して接続する。
【００２０】
図２は、本体部２の断面の模式図である。この図に示すように、本体部２は、基部となる樹脂層１０と、この樹脂層１０の表面に形成されるめっき層とを備え、めっき層が、半光沢ニッケルめっき層１１と、トリニッケルめっき層１２と、光沢ニッケルめっき層１３と、マイクロポーラスニッケルめっき層１４と、クロムめっき層１５とを備えている。
【００２１】
樹脂層１０は、金属あるいは金属塩からなる球形上の粉体１０ａが含有された樹脂からなる層である。この樹脂層１０を形成する樹脂としては、例えば、ポリプロピレン等を用いることができる。例えばポリプロピレンを用いることによって、混練によって粉体１０ａを樹脂に容易に含有させることが可能となる。また、粉体１０ａは、例えばニッケル塩が用いられ、より具体的には炭酸ニッケルを用いることができる。また、粉体１０ａとして、導電性が高いもの（例えば純ニッケル）を用いることによって、樹脂層１０に導電性を付与することも可能となる。このような場合には、上述の半光沢ニッケルめっき層１１を電気めっき処理によって形成することが可能となり、短時間で半光沢ニッケルめっき層１１を形成することが可能となる。このような粉体１０ａの含有率は、例えば２０〜２５重量％とされる。
【００２２】
また、樹脂層１０の表面（半光沢ニッケルめっき層１１が形成される表面）には、複数の粉体１０ａが露出している。このように樹脂層１０の表面に露出した粉体１０ａは、化学結合等によって半光沢ニッケルめっき層１１と固着される。このように、粉体１０ａに半光沢ニッケルめっき層１１が固着されることによってアンカー効果が生じ、樹脂層１０と半光沢ニッケルめっき層１１との密着性が向上する。特に、中心よりも上部のみが樹脂層１０の表面に露出している粉体１０ａは、樹脂層１０に上方から覆われることによって樹脂層１０から抜け難くなっている。このため、このように中心よりも上部のみが樹脂層１０の表面に露出している粉体１０ａに半光沢ニッケルめっき層１１が固着することによって高いアンカー効果を得ることができる。
【００２３】
半光沢ニッケルめっき層１１は、樹脂層１０表面上に形成されている。また、トリニッケルめっき層１２は、半光沢ニッケルめっき層１１の表面上に形成されている。また、光沢ニッケルめっき層１３は、トリニッケルめっき層１２の表面上に形成されている。これらの半光沢ニッケルめっき層１１、トリニッケルめっき層１２及び光沢ニッケルめっき層１３は、いわゆる３層ニッケルめっきを形成している。すなわち、トリニッケルめっき層１２、光沢ニッケルめっき層１３、半光沢ニッケルめっき層１１の順に硫黄含有量が多くすることで各層に電位差を設け、これによって直下型の錆の進行を遅らせ、フロント用外装パーツ１の耐食性を向上させている。
【００２４】
マイクロポーラスニッケルめっき層１４は、光沢ニッケルめっき層１３の表面上に形成されている。このマイクロポーラスニッケルめっき層１４は、非導電性の微粒子を含有するニッケルめっき層であり、クロムめっき層１５に微細孔を形成し、クロムめっき層１５の耐食性を向上させる。クロムめっき層１５は、マイクロポーラスニッケルめっき層１４の表面上であって、フロント用外装パーツ１の表層を形成している。このクロムめっき層１５は、フロント用外装パーツ１に対して金属光沢を付与すると共にフロント用外装パーツ１の耐食性を向上させる。またクロムめっき層１５は、マイクロポーラスニッケルめっき層１４の作用によって多数の微細孔を有しており、これによって錆を分散させ、結果として耐食性が高いものとなっている。
【００２５】
続いて、図３を参照して、本実施形態のフロント用外装パーツ１の製造方法について説明する。
【００２６】
まず、図３（ａ）に示すように、粉体１０ａが混練された樹脂を基部の形状に成形することによって樹脂層１０を形成する。ここでは、例えば、炭酸ニッケルからなる粉体１０ａが２０〜２５重量％の割合で添加されたポリプロピレンを成形することによって樹脂層１０を形成する。この図３（ａ）に示す樹脂層１０を形成する工程は、本発明の樹脂層形成工程に相当する。
【００２７】
続いて、図３（ｂ）に示すように、樹脂層１０の表面に硫黄含有量が少ない半光沢ニッケルめっき層１１を形成する。ここでは、粉体１０ａを含むことによって樹脂層１０が導電性を有している場合には、電気めっきによって半光沢ニッケルめっき層１１を形成する。これによって、短時間で半光沢ニッケルめっき層１１を形成することができる。なお、樹脂層１０が導電性を有していない場合には、無電解めっきによって半光沢ニッケルめっき層１１を形成する。このようにして形成された半光沢ニッケルめっき層１１は、図３（ｂ）に示すように、樹脂層１０の表面に露出した粉体１０ａと化学結合等によって固着される。これによって、アンカー効果が生じ、樹脂層１０と半光沢ニッケルめっき層１１との密着性が向上する。また、粉体１０ａがニッケルを含むことから、半光沢ニッケルめっき層１１との固着力が高まり、樹脂層１０と半光沢ニッケルめっき層１１との密着性をさらに向上させることができる。
【００２８】
続いて、図３（ｃ）に示すように、半光沢ニッケルめっき層１１の表面に硫黄含有量が多いトリニッケルめっき層１２を電気めっきによって形成する。続いて、図３（ｄ）に示すように、トリニッケルめっき層１２と半光沢ニッケルめっき層１１との間の硫黄含有量とされた光沢ニッケルめっき層１３をトリニッケルめっき層１２の表面状に電気めっきによって形成する。
【００２９】
続いて、図３（ｅ）に示すように、光沢ニッケルめっき層１３の表面にマイクロポーラスニッケルめっき層１４を形成する。ここでは、非導電性の微粒子を含むにっける層を電気めっきによって形成することによってマイクロポーラスニッケルめっき層１４とする。最後に、マイクロポーラスニッケルめっき層１４の表面にクロムめっき層１５を電気めっきによって形成することによって、図２に示すフロント用外装パーツ１となる。
【００３０】
なお、図３（ｂ）に示す半光沢ニッケルめっき層１１を形成する工程と、図３（ｃ）に示すトリニッケルめっき層１２を形成する工程と、図３（ｄ）に示す光沢ニッケルめっき層１３を形成する工程と、図３（ｅ）に示すマイクロポーラスニッケルめっき層１４を形成する工程と、クロムめっき層１５を形成する工程とは、合せて本発明のめっき処理によってめっき層を形成するめっき層形成工程に相当する。
【００３１】
以上のような本実施形態のフロント用外装パーツ１の製造方法及びフロント用外装パーツ１によれば、樹脂層１０が金属あるいは金属塩からなる粉体１０ａを含有し、樹脂層１０の表面に形成される半光沢ニッケルめっき層１１が、樹脂層１０の表面に露出した粉体１０ａと固着されている。このように半光沢ニッケルめっき層１１が粉体１０ａと固着することによって、アンカー効果が生じ樹脂層１０と半光沢ニッケルめっき層１１との密着性を向上させることができる。このような本実施形態のフロント用外装パーツ１の製造方法及びフロント用外装パーツ１によれば、クロム酸エッチング液を用いることなく、樹脂層１０と半光沢ニッケルめっき層１１との密着性を高めることができるため、クロム酸エッチング液によって樹脂層１０の表面が荒れることを防止することができる。この結果、半光沢ニッケルめっき層１１が粉体１０ａに固着することによって生じるアンカー効果による密着性の向上効果が、樹脂層１０の表面が荒れることによって生じる密着性の悪化によって低減することを防止することができる。したがって、フロント用外装パーツ１の製造方法及びフロント用外装パーツ１によれば、樹脂層１０とめっき層との密着性をさらに向上させることが可能となる。
【００３２】
さらに、本実施形態のフロント用外装パーツ１の製造方法及びフロント用外装パーツ１によれば、周知のように毒性の高いクロム酸エッチング液を用いる必要がないため、フロント用外装パーツ１の製造作業環境を改善し、さらに環境負荷の低減を図ることができる。
【００３３】
また、本実施形態のフロント用外装パーツ１の製造方法及びフロント用外装パーツ１によれば、従来のようにブタジエンを溶解させることなく樹脂層１０と半光沢ニッケルめっき層１１との密着性を向上させることができるため、ＡＢＳ樹脂以外の材料によって樹脂層１０を形成することができる。したがって、樹脂層１０を形成するための材料選択の自由度が向上する。
【００３４】
また、本実施形態のフロント用外装パーツ１の製造方法及びフロント用外装パーツ１によれば、従来、半光沢ニッケルめっき層１１の密着性を向上させるために下地層として形成されていた銅めっき層を形成することなく半光沢ニッケルめっき層１１の密着性を向上させることができる。このため、銅めっき層を形成する必要がなくなり、従来の方法と比較してめっき処理の工程を簡素化し、製造時間の短縮化を図ることができる。
【００３５】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の趣旨から逸脱しない範囲において設計要求等に基づき種々変更可能である。
【００３６】
例えば、上記実施形態においては、粉体１０ａが略球形である構成について説明した。しかしながら、本発明はこれに限定されるものではなく、周面に複数の突起を備える粉末を用いても良い。このような場合には、粉体１０ａの形状が複雑となり、粉体１０ａが樹脂層１０からより抜け出しにくくなり、アンカー効果がより高いものとなる。
【００３７】
また、上記実施形態においては、いわゆる３層ニッケルめっき構造を有する構成について説明した。しかしながら、本発明はこれに限定されるものではなく、トリニッケルめっき層１２を省略した、いわゆる２層ニッケルめっき構造を採用することも可能である。
【符号の説明】
【００３８】
１……フロント用外装パーツ（車両用成形品）、１０……樹脂層、１０ａ……粉体、１１……半光沢ニッケルめっき層、１２……トリニッケルめっき層、１３……光沢ニッケルめっき層、１４……マイクロポーラスニッケルめっき層、１５……クロムめっき層
【図１】
2016160459.tif 000003
【図２】
2016160459.tif 000004
【図３】
2016160459.tif 000005